(57)【要約】      （修正有）【課題】原料ガスと薄膜生成原料が反応チャンバーとで反応し、安定的な原料供給が可能であり、長期使用が可能であるＨｆＮ膜の製造方法及びＨｆＮ膜を提供する。【解決手段】気化された原料ガスを、配管１４を経由して供給されノズル表面に対向配置された被成膜基板Ｐへと噴射するシャワーノズル１５を備える。シャワーノズルは、配管の導入口１４ａを中心として拡開する外壁１５ａと、外壁の拡開端部から立ち上がる周壁１５ｃと、周壁の端部を覆うノズル表面１５ｂとで構成した成膜装置を用いるＨｆＮ膜の製造方法であって、反応ガスを直接、反応チャンバーに供給するようにガス供給口１６を設け、サセプタの上にウエハが搭載される。原料ガスＴＥＭＡＨの流量が、０．２ＣＣＭ、反応チャンバーの圧力４Ｔｏｒｒ、サセプタの温度が、２５０℃以上、２７０℃以下の範囲であり、反応ガスＮＨ３の流量を、９．０ＣＣＭ以上、１５．０ＣＣＭ以下の範囲とする。【選択図】図８
2020191463.tif 000002
【特許請求の範囲】
【請求項１】
気化器で気化された原料ガスが配管を経由して供給されると共にその原料ガスをノズル
表面に対向配置された被成膜基板へと噴射するシャワーノズルを備え、
前記シャワーノズルを、前記配管の導入口を中心として拡開する外壁と、該外壁の拡開端
部から立ち上がる周壁と、該周壁の端部を覆うノズル表面とで構成した成膜装置を用いるＨｆＮ膜の製造方法であって、
反応ガスを直接、反応チャンバーに供給するようにガス供給口を設け、
サセプタの上に、ウエハが搭載され、
原料ガスＴＥＭＡＨの流量が、０．２ＣＣＭ、
反応チャンバーの圧力４Ｔｏｒｒにおいて、
サセプタの温度が、２５０℃以上、２７０℃以下の範囲であり、
反応ガスＮＨ３の流量が、９．０ＣＣＭ以上、１５．０ＣＣＭ以下の範囲とすることを
特徴とするＨｆＮ膜の製造方法。
【請求項２】
Ｎ／Ｈｆが、０．７３４以上から、０．７５７以下の範囲であり、
酸素濃度が、２，５ａｔｏｍｉｃ％以下であることを特徴とするＨｆＮ膜。
【請求項３】
前記ＨｆＮ膜は、膜中酸素濃度が、経過日数１０日後にて、変動幅が０．０１ａｔｏｍｉｃ％以下であることを特徴とする請求項２記載のＨｆＮ膜。
【発明の詳細な説明】
【技術分野】
【０００１】
本発明は、ＨｆＮ膜の製造方法およびＨｆＮ膜に関する。
【背景技術】
【０００２】
近年、電子デバイスの分野においては、回路の高密度化と共に電子デバイスの一層の小型化および高性能化が望まれており、電子部品に用いられる誘電体材料などの薄膜化が望まれている。このような材料を薄膜化する一つの方法として、ＣＶＤ法がある。
このＣＶＤ法は、ＰＶＤ法、ゾルゲル法、その他の成膜法に比べて成膜速度が大きく、多層薄膜の製造が容易であるなどの特徴を有している。また、ＭＯＣＶＤ法は、有機物を含む化合物を原料として用いるＣＶＤ法であり、安全性が高く、膜中のハロゲン化物の混入がないなどの利点を有する。
【０００３】
ＭＯＣＶＤ法に用いられる原料は、一般的に固体粉末あるいは液体であり、これらの原料を容器に入れ、一般的に減圧中で加熱して原料を気化させ、キャリアガスによって成膜チャンバー内に送り込んでいる。
【０００４】
図１２は、このようなＭＯＣＶＤ法に用いられる薄膜成膜装置の概略の説明図である。
図１２において、３１は気化器、３２は燃焼室、３３は反応容器、３４は配管、３５は略円錐状のシャワーノズルである。
【０００５】
気化器１は、例えば、Ｈｅガスで加圧された複数種類（Ｂａ、Ｓｒ、Ｔｉ）の液体原料を所望の
比率で混合した混合原料が一定速度で輸送されてその流量制御された原料を気化する。その気化条件は、設定温度が２５０℃、気化圧力が２ｋＰａとした。気化器１で気化された原料ガスはキャリアガスのＡｒと混合され、２５０〜２６０℃に加熱された配管を経由して燃焼室３２に導入される。
【０００６】
燃焼室３２では、酸素と原料ガスとが混合され、所望の温度に設定された細管を通りながら加熱される構造になっている。燃焼室３２を出た原料ガスは２６０〜２７０℃に加熱された配管３４及びシャワーノズル５を通って、反応容器３３内に導入される。燃焼室３２内では、原料ガス中の有機溶媒の少なくとも一部が燃焼する温度に設定する。
【０００７】
シャワーノズル３５は、必要に応じてその内部で原料ガスに酸素を混合することが可能である。シャワーノズル３５に所定間隔を存して対向配置された誘電体膜を成膜する被成膜基板Ｐは窒化アルミニウム製のサセプタ３６上に置かれ、ヒータ３７によって加熱される。サセプタ３６には熱電対が取り付けられており、熱電対指示値による帰還制御及び、ヒータ３７への投入電力による温度制御が可能である。
【０００８】
気化器３１で気化された原料ガスは、燃焼室３２内で混合され、シャワーノズル３５を通して反応容器３３内に導入され、被成膜基板Ｐに誘電体膜が成膜される。
【０００９】
上記のＭＯＣＶＤ装置で窒化膜、例えばＨｆＮ膜等の薄膜を形成するには、反応チャンバー（リアクター）上流の気化管から原料ガスとしてアンモニア（ＮＨ３）等を添加する成膜方法をとっていた。しかし、原料ガスであるアンモニア（ＮＨ３）と薄膜生成原料が反応チャンバーとなる反応容器でうまく反応せず、成膜できないことが問題となっていた。
【先行技術文献】
【特許文献】
【００１０】
【特許文献１】特開２０００−２１６１５０
【特許文献２】特開２００５−０７２１９６
【発明の概要】
【発明が解決しようとする課題】
【００１１】
このような状況で、ＨｆＮ膜等を成膜する技術は確立されていないのが現状であり、ＨｆＮ膜等が製品として成膜できる製造方法及びＨｆＮ膜の出現が望まれていた。
【００１２】
本発明は、ＨｆＮ膜を成膜することができるように、原料ガスと薄膜生成原料が反応チャンバーとなる反応容器で反応し、反応部への安定的な原料供給が可能であり、また長期使用が可能であるＨｆＮ膜の製造方法およびＨｆＮ膜を提供することを目的とする。
【課題を解決するための手段】
【００１３】
本発明の請求項１に係るＨｆＮ膜の製造方法は、気化器で気化された原料ガスが配管を経由して供給されると共にその原料ガスをノズル表面に対向配置された被成膜基板へと噴射するシャワーノズルを備え、前記シャワーノズルを、前記配管の導入口を中心として拡開する外壁と、該外壁の拡開端部から立ち上がる周壁と、該周壁の端部を覆うノズル表面とで構成した成膜装置であって、反応ガスを直接、反応チャンバーに供給するようにガス供給口を設け、サセプタの上に、ウエハが搭載され、サセプタの温度が、２５０℃以上から、２７０℃以下の範囲であり、原料ガスＴＥＭＡＨの流量が、０．２ＣＣＭ、
反応チャンバーの圧力４Ｔｏｒｒ，反応ガスＮＨ３流量が、９．０ＣＣＭ以上、１５．０ＣＣＭ以下の範囲とすることを特徴とするＨｆＮ膜の製造方法である。
【００１４】
サセプタの温度が、２５０℃未満であると、成膜時に、熱分解が行われないので、膜質が悪くなる不具合が発生し、サセプタの温度が、２７０℃を超えると、成膜レートが低下する不具合が発生する。また、反応ガスＮＨ３流量が、９．０ＣＣＭ未満であると、ＨｆＮ膜中での酸素濃度が上昇する事、およびＨｆＮ膜中の酸素濃度の経過日数によって酸素濃度が上昇する不具合が発生し、反応ガスＮＨ３流量が、１５．０ＣＣＭを超えると、ＨｆＮ膜中の酸素濃度の経過日数によって酸素濃度が上昇する不具合が発生する。
【００１５】
本発明の請求項２に係るＨｆＮ膜は、Ｎ／Ｈｆが、０．７３４以上から、０．７５７以下の範囲であり、酸素濃度が、２，５ａｔｏｍｉｃ％以下であることを特徴とするＨｆＮ膜である。
【００１６】
本発明の請求項３に係るＨｆＮ膜は、前記ＨｆＮ膜が、膜中酸素濃度が、経過日数１０日後にて、変動幅が０．０１ａｔｏｍｉｃ％以下であることを特徴とする請求項２記載のＨｆＮ膜である。
【発明の効果】
【００１７】
本発明の請求項１によるＨｆＮ膜の製造方法によれば、ＨｆＮ膜中の酸素濃度を減少させた、また、酸素濃度の経過日数による増加を抑えた、ＨｆＮ膜の製造方法を提供できる。
【００１８】
本発明の請求項２，３によるＨｆＮ膜によれば、ＨｆＮ膜中の酸素濃度を減少させた、また、酸素濃度の経過日数による増加を抑えたＨｆＮ膜を提供できる。
【００１９】
本発明によれば、ＨｆＮ膜を成膜することができるように、原料ガスと薄膜生成原料が反応チャンバーとなる反応容器で反応し、反応部への安定的な原料供給が可能であり、また長期使用が可能であるＨｆＮ膜の製造方法およびＨｆＮ膜を提供することができる。
【図面の簡単な説明】
【００２０】
【図１】実施例のＨｆＮ膜の製造における、仮想成膜レートと、ＮＨ３流量との関係の図。
【図２】実施例のＨｆＮ膜の製造における、ＨｆＮ膜中の酸素量と、経過日数との関係の図。
【図３】実施例のＨｆＮ膜の製造における、ＸＲＦ分析強度と、ＮＨ３流量との関係の図。
【図４】実施例のＨｆＮ膜の製造における、仮想成膜レートと、ＮＨ３流量との関係の図。
【図５】実施例のＨｆＮ膜の製造における、サセプタ温度２６０℃における、ＸＲＦ分析強度と、ＮＨ３流量との関係の図。
【図６】実施例のＨｆＮ膜の製造における、サセプタ温度２６０℃における、ＨｆＮ膜中の酸素量と、経過日数との関係の図。
【図７】実施例のＨｆＮ膜の製造における、仮想成膜レートと、サセプタ温度との関係の図。
【図８】本発明の成膜装置の図。
【図９】本発明の気化器の図。
【図１０】本発明の気化器の図。
【図１１】本発明のシャワーヘッドの図。
【図１２】従来の成膜装置の図
【発明を実施するための形態】
【００２１】
本発明の実施の形態によるＨｆＮ膜の製造方法は、気化器で気化された原料ガスが配管を経由して供給されると共にその原料ガスをノズル表面に対向配置された被成膜基板へと噴射するシャワーノズルを備え、前記シャワーノズルを、前記配管の導入口を中心として拡開する外壁と、該外壁の拡開端部から立ち上がる周壁と、該周壁の端部を覆うノズル表面とで構成した成膜装置を用いるＨｆＮ膜の製造方法であって、反応ガスを直接、反応チャンバーに供給するようにガス供給口を設け、サセプタの上に、ウエハが搭載され、原料ガスＴＥＭＡＨの流量が、０．２ＣＣＭ、反応チャンバーの圧力４Ｔｏｒｒにおいて、
サセプタの温度が、２５０℃以上、２７０℃以下の範囲であり、反応ガスＮＨ３の流量が、９．０ＣＣＭ以上、１５．０ＣＣＭ以下の範囲とすることを特徴とするＨｆＮ膜の製造方法である。
【００２２】
本発明の実施の形態によるＨｆＮ膜は、Ｎ／Ｈｆが、０．７３４以上から、０．７５７以下の範囲であり、酸素濃度が、２，５ａｔｏｍｉｃ％以下であることを特徴とするＨｆＮ膜である。前記ＨｆＮ膜は、膜中酸素濃度が、経過日数１０日後にて、変動幅が０．０１ａｔｏｍｉｃ％以下であることを特徴とする。
【実施例】
【００２３】
（実施例１）
（成膜装置）
図８に、本実施例のＭＯＣＶＤ法に用いられる薄膜成膜装置を示す。
図８（Ａ）において、１１は気化器、１２はヒータ、１３は反応容器、１４は配管、１５は略円錐状のシャワーノズル、１６は反応ガスを直接、反応容器（反応チャンバー）に供給するためのガス供給口、１７はヒータである。
【００２４】
シャワーノズル１５は、必要に応じてその内部で原料ガスに酸素を混合することが可能である。シャワーノズル１５には、反応容器１３内に配置された誘電体膜を成膜するための被成膜基板Ｐが所定間隔を存して対向されている。また、シャワーノズル１５には、その中心から拡開する外壁１５ａとノズル表面１５ｂとの間に周壁１５ｃが一体に設けられている。
【００２５】
この周壁１５ｃは、外壁１５ａとノズル表面１５ｂとの距離を確保するためのもので、ノズル表面１５ｂの中央付近と端部付近との原料ガスの流速差を小さくすることができる。なお、周壁１５ｃの高さｈは、シャワーノズル１５の最大高さ、即ち、配管１４の導入口１４ａからノズル表面１５ｂの中心までの高さＨの半分以上（ｈ＞Ｈ／２）とすることが好ましい。
【００２６】
これにより、気化器１１で気化されたキャリアガスがシャワーノズル１５を通して反応容器１３内に導入する際、ノズル表面１５ｂの中央付近と端部付近との原料ガスの流速差が緩和され、ノズル表面１５ｂから反応容器１３内に導入される際の圧力差を緩和し（図の矢印の長さで示す）、略均一な誘電体膜を被成膜基板Ｐに成膜することができる。
【００２７】
ところで、上記実施例では、配管１４にシャワーノズル１５が一体に連続するようなものを開示したが、例えば、図３（Ｂ）に示すように、配管１４の先端よりも上方でシャワーノズル１５が接続されたものでも良い。
【００２８】
（原料ガス、反応ガス）
窒化ハフニウム（ＨｆＮ）薄膜を作成には、ＴＥＭＡＨ（Ｈｆ［ＮＣＨ３Ｃ２Ｈ５］４、テトラキスメチルエチルアミノハフニウム）とＥＣＨ（エピクロロヒドリン（Ｃ３Ｈ５ＣｌＯ））を原料溶液とする。
薄膜原料のＴＥＭＨＡ，ＥＣＨとＥＣＨについて、キャリアガスはＡｒ、Ｎ２等とする。
反応ガスは、アンモニア（ＮＨ３）の他に、例えば、Ｏ３、Ｈ２＋Ｎ２、Ｏ２、Ｈ２Ｓ、ＣＯ、Ｎ２等である。
反応ガスは、キャリアガスＡｒ又はＮ２で希釈して供給する。
膜の化学量論比を満たすような割合で反応性ガス（アンモニアガス等）と原料溶液を調整する。
窒化ハフニウム（ＨｆＮ）の他、窒化アルミニウム（ＡｌＮ）、酸化ハフニウム（ＨｆＯ）、窒化ニオブ（Ｎｂ３Ｎ５）の薄膜を作成する場合は、原料溶液を適宜変更する。
【００２９】
（シャワーヘッド）
図１１に本例に係る薄膜成膜装置で用いるシャワーヘッドを示す。
反応容器１３（反応チャンバー）に設けられたシャワーヘッド４１は、シャワーノズル４２とシャワープレート４３から構成されている。
反応ガスを直接、反応容器１３（反応チャンバー）に供給するガス供給口１６は、シャワーヘッド４１に設けられている。
シャワープレート４３に、原料ガスの流路とアンモニアガス等の流路が別々に形成されている。
この構成は、基板到達前に、原料ガスが反応ガスであるアンモニアガスなどとシャワープレートの上流では両者が混合しないようにする手段である。
また、シャワーヘッド４１内に原料ガス及び反応ガスの供給通路を冷却するための手段を有している。
【００３０】
（気化器）
図８、図９に、本例に係る気化器を示す。
本例の気化器では、分散部を構成する分散部本体１の内部に形成されたガス通路２と、ガス通路２に加圧されたキャリアガス３を導入するためのガス導入口４と、ガス通路２を通過するキャリアガスに原料溶液５を供給するための手段（原料供給孔）６と、分散された原料溶液５を含むキャリアガスを気化部２２に送るためのガス出口７と、ガス通路２内を流れるキャリアガスを冷却するための手段（冷却水）１８と、を有する分散部８と、一端がＭＯＣＶＤ装置の反応管に接続され、他端が分散部８のガス出口７に接続された気化管２０と、気化管２０を加熱するための加熱手段（ヒータ）２１と、を有し、前記分散部８から送られてきた、原料溶液が分散されたキャリアガスを加熱して気化させるための気化部２２と、を有する。
【００３１】
（実施例２）
図１は、実施例のＨｆＮ膜の製造における、仮想成膜レートと、ＮＨ３流量との関係の図である。サセプタ温度を４００℃、３００℃、２６０℃、２００℃、１００℃とした条件での仮想成膜レートと、ＮＨ３流量との関係の図である。
【００３２】
図１によって、以下の事項が判明した。
２６０℃以下では、ほぼ熱分解しない。ＮＨ３流量が、１ＣＣＭ以下では、極端に、仮想成膜レートが低下していることからである。
しかし、２６０℃以下の条件であっても、ＮＨ３流量によって、ＨｆＮ膜の成膜が可能となる。
サセプタ温度を４００℃、３００℃、２６０℃、２００℃、１００℃のいずれの条件において、ＮＨ３流量の影響が大きい。
【００３３】
図２は、実施例のＨｆＮ膜の製造における、ＨｆＮ膜中の酸素量と、経過日数との関係の図である。
【００３４】
図２によって、以下の事項が判明した。
熱分解で成膜したＨｆＮ膜（４００℃、３００℃にて、ＮＨ３流量を０とした条件）は、酸素量が、０．０６〜０．２１と数値が高く、経過日数にて、酸素量が増加傾向があり、膜質が悪いことが判明した。
ＮＨ３流量が、１ＣＣＭの条件では、酸素量が、０．０５〜０．１４と数値が高く、膜質がまだ、悪い。
ＮＨ３流量が５ＣＣＭの条件のＨｆＮ膜は、酸素量が、０．０４以下であり、大気中での経過日数でも、酸素量は変化していない。
【００３５】
図３は、実施例のＨｆＮ膜の製造における、ＸＲＦ分析強度と、ＮＨ３流量との関係の図である。サセプタ温度は、３００℃である。
ＮＨ３流量が３ＣＣ以下の条件では、ＸＲＦ分析強度（Ｏ／Ｈｆ，Ｎ／Ｈｆ，Ｃ／Ｈｆ）
の数値が、変化しており、膜質が悪い。
一方、ＮＨ３流量が５ＣＣ以下の条件では、ＸＲＦ分析強度（Ｏ／Ｈｆ，Ｎ／Ｈｆ，Ｃ／Ｈｆ）の数値が、安定しており、膜質が良好である。
【００３６】
図４は、実施例のＨｆＮ膜の製造における、サセプタ温度２６０℃の条件での、仮想成膜レートと、ＮＨ３流量との関係の図である。
ＮＨ３流量が、９ＣＣＭにて、仮想成膜レートが、０．３３にて、最大になることが判明した。ＮＨ３流量が、９ＣＣＭ〜１５ＣＣＭの間が、成膜レートが、安定する条件となる。
【００３７】
図５は、実施例のＨｆＮ膜の製造における、サセプタ温度２６０℃における、ＸＲＦ分析強度のＯ／Ｈｆ，Ｎ／Ｈｆ，Ｃ／Ｈｆと、ＮＨ３流量との関係の図である。
Ｏ／Ｈｆ，Ｎ／Ｈｆ，Ｃ／Ｈｆの特性図より、ＮＨ３流量が、５ＣＣＭでは、ＸＲＦ分析強度Ｏ／Ｈｆは、安定しておらず、一方ＮＨ３流量が、９ＣＣＭで、安定の傾向にある。
【００３８】
図６は、実施例のＨｆＮ膜の製造における、サセプタ温度２６０℃における、ＨｆＮ膜中の酸素量（ａｔｏｍｉｃ％）と、経過日数との関係の図である。
ＮＨ３流量が、９ＣＣＭ〜１５ＣＣＭの条件にて、ＨｆＮ膜中の酸素量（ａｔｏｍｉｃ％）
が経過日数に対して、安定化していることが判明した。
ＮＨ３流量が、９ＣＣＭ未満、あるいは１５ＣＣＭを超えた場合には、ＨｆＮ膜中の酸素量（ａｔｏｍｉｃ％）は、経過日数に対して、増加傾向にあり、好ましくない。
【００３９】
図７は、実施例のＨｆＮ膜の製造における、仮想成膜レートと、サセプタ温度との関係の図である。サセプタ温度が、２６０℃から４００℃にかけて、サセプタ温度が高くなるほど、成膜レートが低下している。また、ＮＨ３流量が、９ＣＣＭと、２０ＣＣＭを比較すると、ＮＨ３流量が増加すると、成膜レートが、低下することが判明した。
【００４０】
前記の一連のデータより、ＨｆＮ膜の製造に関して、成膜温度が、２６０℃、ＮＨ３流量が９ＣＣＭ以上、１５ＣＣＭ以下の成膜条件が最適であることが判明した。
表１に発明品１，２，３，４，５，６の、ＸＰＳ分析（ａｔｏｍｉｃ％）、Ｎ／Ｈｆの
測定結果を示す。
また、表２に、比較品１，２，３，４，５，６，７，８のＸＰＳ分析（ａｔｏｍｉｃ％）、Ｎ／Ｈｆの測定結果を示す。
【００４１】
【表１】
2020191463.tif 000003
【００４２】
【表２】
2020191463.tif 000004
【産業上の利用可能性】
【００４３】
本発明のＨｆＮ膜の製造方法およびＨｆＮ膜によれば、ＨｆＮ膜を成膜することができるように、原料ガスと薄膜生成原料が反応チャンバーとなる反応容器で反応し、反応部への安定的な原料供給が可能であり、また長期使用が可能であるＨｆＮ膜の製造方法およびＨｆＮ膜を提供することができ、半導体産業の発展の寄与する。
【符号の説明】
【００４４】
１  分散部本体、
２  ガス通路、
３  キャリアガス、
４  ガス導入口、
５  原料溶液、
６  原料供給孔、
７  ガス出口、
８  分散部、
９ａ，９ｂ，９ｃ，９ｄ  ビス、
１０  ロッド、
１１  気化器、
１２  ヒータ、
１３  反応容器、
１４  配管、
１５  シャワーノズル、
１５ａ  外壁、
１５ｂ  ノズル表面、
１５ｃ  周壁、
１６  反応ガス供給口、
１７  ヒータ、
１８  冷却するための手段（冷却水）、
２０  気化管、
２１  加熱手段（ヒータ）、
２２  気化部、
２３  接続部、
２４  継手、
２５  酸素導入手段（酸素供給口）、
２９  原料供給入口、
３１  気化器、
３２  燃焼室、
３３  反応容器、
３４  配管、
３５  略円錐状のシャワーノズル、
３６  サセプタ、
３７  ヒータ、
４１  シャワーヘッド、
４２  シャワーノズル、
４３  シャワープレート、
６１  基板、
６２  薄膜、
６３  薄膜。
【図１】
2020191463.tif 000005
【図２】
2020191463.tif 000006
【図３】
2020191463.tif 000007
【図４】
2020191463.tif 000008
【図５】
2020191463.tif 000009
【図６】
2020191463.tif 000010
【図７】
2020191463.tif 000011
【図８】
2020191463.tif 000012
【図９】
2020191463.tif 000013
【図１０】
2020191463.tif 000014
【図１１】
2020191463.tif 000015
【図１２】
2020191463.tif 000016
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
気化器で気化された原料ガスが配管を経由して供給されると共にその原料ガスをノズル
表面に対向配置された被成膜基板へと噴射するシャワーノズルを備え、
前記シャワーノズルを、前記配管の導入口を中心として拡開する外壁と、該外壁の拡開端
部から立ち上がる周壁と、該周壁の端部を覆うノズル表面とで構成した成膜装置を用いるＨｆＮ膜の製造方法であって、
反応ガスを直接、反応チャンバーに供給するようにガス供給口を設け、
サセプタの上に、ウエハが搭載され、
原料ガスＴＥＭＡＨの流量が、０．２ＣＣＭ、
反応チャンバーの圧力４Ｔｏｒｒにおいて、
サセプタの温度が、２５０℃以上、２７０℃以下の範囲であり、
反応ガスＮＨ３の流量が、９．０ＣＣＭ以上、１５．０ＣＣＭ以下の範囲であり、
Ｎ／Ｈｆが、０．７３４以上から、０．７５７以下の範囲であり、
酸素濃度が、２，５ａｔｏｍｉｃ％以下とすることを
特徴とするＨｆＮ膜の製造方法。
【請求項２】
前記ＨｆＮ膜は、膜中酸素濃度が、経過日数１０日後にて、変動幅が０．０１ａｔｏｍｉｃ％以下であることを特徴とする請求項１記載のＨｆＮ膜。
【手続補正２】
【補正対象書類名】明細書
【補正対象項目名】００１３
【補正方法】変更
【補正の内容】
【００１３】
本発明の請求項１に係るＨｆＮ膜の製造方法は、気化器で気化された原料ガスが配管を経由して供給されると共にその原料ガスをノズル表面に対向配置された被成膜基板へと噴射するシャワーノズルを備え、前記シャワーノズルを、前記配管の導入口を中心として拡開する外壁と、該外壁の拡開端部から立ち上がる周壁と、該周壁の端部を覆うノズル表面とで構成した成膜装置であって、反応ガスを直接、反応チャンバーに供給するようにガス供給口を設け、サセプタの上に、ウエハが搭載され、サセプタの温度が、２５０℃以上から、２７０℃以下の範囲であり、原料ガスＴＥＭＡＨの流量が、０．２ＣＣＭ、
反応チャンバーの圧力４Ｔｏｒｒ，反応ガスＮＨ３流量が、９．０ＣＣＭ以上、１５．０ＣＣＭ以下、ＨｆＮ膜は、Ｎ／Ｈｆが、０．７３４以上から、０．７５７以下の範囲であり、酸素濃度が、２，５ａｔｏｍｉｃ％以下とすることを特徴とするＨｆＮ膜の製造方法である。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の請求項２に係るＨｆＮ膜は、前記ＨｆＮ膜が、膜中酸素濃度が、経過日数１０日後にて、変動幅が０．０１ａｔｏｍｉｃ％以下であることを特徴とする請求項１記載のＨｆＮ膜である。